(57)【要約】【課題】レーザ加工により開口パターンを形成する際に、開口パターンの縁部にバリの発生を抑制する。【解決手段】予め定められた所定形状の開口パターン４を設けた樹脂製のフィルム層１と、前記開口パターン４が内在し得る大きさの隙間７を設けた磁性金属材料層２とを積層した構造の成膜マスクの製造方法であって、前記開口パターン４は、前記隙間７に対応したフィルム層１の部分に両面側からレーザ光を照射し、前記フィルム層２を貫通させて形成されるものである。【選択図】図１
2015145525.tif 000002
【特許請求の範囲】
【請求項１】
予め定められた所定形状の開口パターンを設けた樹脂製のフィルム層と、前記開口パターンが内在し得る大きさの隙間を設けた磁性金属材料層とを積層した構造の成膜マスクの製造方法であって、
前記開口パターンは、前記隙間に対応したフィルム層の部分に両面側からレーザ光を照射し、前記フィルム層を貫通させて形成されることを特徴とする成膜マスクの製造方法。
【請求項２】
前記開口パターンは、前記磁性金属材料層側の開口面積が該磁性金属材料層とは反対側の開口面積よりも広いことを特徴とする請求項１記載の成膜マスクの製造方法。
【請求項３】
前記開口パターンは、前記フィルム層の前記磁性金属材料層とは反対側の面にレーザ光を照射して一定深さの第１の凹部を設けた後、前記フィルム層の前記磁性金属材料層側の面にレーザ光を照射して前記第１の凹部に達する深さの第２の凹部を設けて形成されることを特徴とする請求項１又は２記載の成膜マスクの製造方法。
【請求項４】
前記開口パターンは、前記フィルム層の前記磁性金属材料層とは反対側の面にレーザ光を照射して前記フィルム層を貫通する貫通孔を設けた後、前記フィルム層の前記磁性金属材料層側の面にレーザ光を照射して一定深さの凹部を設けて形成されることを特徴とする請求項１又は２記載の成膜マスクの製造方法。
【請求項５】
前記隙間は、前記磁性金属材料層を貫通して設けられたスリットであることを特徴とする請求項１〜４のいずれか１項に記載の成膜マスクの製造方法。
【請求項６】
前記隙間は、前記磁性金属材料層を成す細長状の複数の島パターンにて、隣接する前記島パターンの間の部分であることを特徴とする請求項１〜４のいずれか１項に記載の成膜マスクの製造方法。
【請求項７】
予め定められた所定形状の開口パターンを設けた樹脂製のフィルム層と、前記開口パターンが内在し得る大きさの隙間を設けた磁性金属材料層とを積層した構造の成膜マスクであって、
前記開口パターンは、前記隙間に対応したフィルム層の部分に両面側からレーザ光を照射し、前記フィルム層を貫通させて形成されたことを特徴とする成膜マスク。
【請求項８】
前記開口パターンは、前記磁性金属材料層側の開口面積が該磁性金属材料層とは反対側の開口面積よりも広いことを特徴とする請求項７記載の成膜マスク。
【請求項９】
前記開口パターンは、前記フィルム層の前記磁性金属材料層とは反対側の面に形成された一定深さの第１の凹部と、前記フィルム層の前記磁性金属材料層側の面に前記第１の凹部に達する深さで形成された第２の凹部とから成ることを特徴とする請求項７又は８記載の成膜マスク。
【請求項１０】
前記開口パターンは、前記フィルム層の前記磁性金属材料層とは反対側の面にレーザ光を照射して前記フィルム層を貫通させて形成された貫通孔と、前記フィルム層の前記磁性金属材料層側の面にレーザ光を照射して形成された一定深さの凹部とから成ることを特徴とする請求項７又は８記載の成膜マスク。
【請求項１１】
前記隙間は、前記磁性金属材料層を貫通して設けられたスリットであることを特徴とする請求項７〜１０のいずれか１項に記載の成膜マスク。
【請求項１２】
前記隙間は、前記磁性金属材料層を成す細長状の複数の島パターンにて、隣接する前記島パターンの間の部分であることを特徴とする請求項７〜１０のいずれか１項に記載の成膜マスク。
【発明の詳細な説明】
【技術分野】
【０００１】
本発明は、開口パターンを形成した樹脂製のフィルム層と磁性金属材料層とを積層した構造の成膜マスクの製造方法に関し、特にレーザ加工により開口パターンを形成する際に、開口パターンの縁部にバリの発生を抑制し得る成膜マスクの製造方法及び成膜マスクに係るものである。
【背景技術】
【０００２】
従来のこの種のマスクの製造方法は、パターン化されたマスクを使用して樹脂製フィルムに、例えばＫｒＦエキシマレーザの約２４８ｎｍの短波長光のビームを照射し、上記樹脂製フィルムをアブレーションして開口パターンを形成するものとなっていた（例えば、特許文献１参照）。
【先行技術文献】
【特許文献】
【０００３】
【特許文献１】特表２００５−５１７８１０号公報
【発明の概要】
【発明が解決しようとする課題】
【０００４】
しかし、このような従来のマスクの製造方法においては、通常、樹脂製フィルムの一方の面側にレーザ光を照射して開口パターンを形成するため、開口パターンの、レーザ光の照射側とは反対側の開口縁部に切り残り（以下「バリ」という）が発生するという問題がある。
【０００５】
このようなバリは、成膜の影を形成して成膜される薄膜パターンの縁部の形状乱れを生じさせたり、成膜マスクと被成膜基板との間に隙間を生じさせて成膜材料がマスクの下側に回り込み易くし、薄膜パターンの縁部をぼやけさせてしまったりという問題の発生原因となるおそれがある。
【０００６】
そこで、本発明は、このような問題点に対処し、レーザ加工により開口パターンを形成する際に、開口パターンの縁部にバリの発生を抑制し得る成膜マスクの製造方法及び成膜マスクを提供することを目的とする。
【課題を解決するための手段】
【０００７】
上記目的を達成するために、本発明による成膜マスクの製造方法は、予め定められた所定形状の開口パターンを設けた樹脂製のフィルム層と、前記開口パターンが内在し得る大きさの隙間を設けた磁性金属材料層とを積層した構造の成膜マスクの製造方法であって、前記開口パターンは、前記隙間に対応したフィルム層の部分に両面側からレーザ光を照射し、前記フィルム層を貫通させて形成されるものである。
【０００８】
また、本発明による成膜マスクは、予め定められた所定形状の開口パターンを設けた樹脂製のフィルム層と、前記開口パターンが内在し得る大きさの隙間を設けた磁性金属材料層とを積層した構造の成膜マスクであって、前記開口パターンは、前記隙間に対応したフィルム層の部分に両面側からレーザ光を照射し、前記フィルム層を貫通させたものである。
【発明の効果】
【０００９】
本発明によれば、フィルム層の両面側からレーザ光を照射し、開口パターンを形成するようにしているので、フィルム層の磁性金属材料層とは反対側（被成膜基板との密着面側）の開口パターンの縁部にバリが発生するのを抑制することができる。したがって、開口パターンの上記バリが成膜の影となるのを防止することができると共に、バリの存在によりフィルム層と被成膜基板との間に隙間が生じるのを防止することができる。これにより、形状及び位置精度を含む薄膜パターンの形成精度を向上することができる。
【図面の簡単な説明】
【００１０】
【図１】本発明による成膜マスクの一実施形態を示す図であり、（ａ）は平面図、（ｂ）は（ａ）のＯ−Ｏ線断面矢視図、（ｃ）は（ａ）のＰ−Ｐ線断面矢視図、（ｄ）は（ｃ）の一部拡大断面図である。
【図２】本発明による成膜マスクの磁性金属材料層の変形例を示す平面図である。
【図３】本発明による成膜マスクの製造方法にて開口パターンの形成例を説明する図で、第１の凹部の形成工程を示す断面図であり、（ａ）はレーザ加工開始を示し、（ｂ）はレーザ加工終了を示し、（ｃ）は第１の凹部の拡大断面図である。
【図４】本発明による成膜マスクの製造方法にて開口パターンの形成例を説明する図で、第２の凹部の形成工程を示す断面図であり、（ａ）はレーザ加工開始を示し、（ｂ）はレーザ加工終了を示し、（ｃ）は第２の凹部の拡大断面図である。
【図５】本発明による成膜マスクの製造方法にて開口パターンの形成の変形例を説明する図で、貫通孔の形成工程を示す断面図であり、（ａ）はレーザ加工開始を示し、（ｂ）はレーザ加工終了を示し、（ｃ）は貫通孔の拡大断面図である。
【図６】本発明による成膜マスクの製造方法にて開口パターンの形成の変形例を説明する図で、凹部の形成工程を示す断面図であり、（ａ）はレーザ加工開始を示し、（ｂ）はレーザ加工終了を示し、（ｃ）は凹部の拡大断面図である。
【発明を実施するための形態】
【００１１】
以下、本発明の実施形態を添付図面に基づいて詳細に説明する。図１は本発明による成膜マスクの一実施形態を示す図であり、（ａ）は平面図、（ｂ）は（ａ）のＯ−Ｏ線断面矢視図、（ｃ）は（ａ）のＰ−Ｐ線断面矢視図、（ｄ）は（ｃ）の一部拡大断面図である。この成膜マスクは、被成膜基板上に予め定められた形状の複数の薄膜パターンを形成するためのもので、フィルム層１と、磁性金属材料層２と、フレーム３とを備えて構成されている。
【００１２】
上記フィルム層１は、被成膜基板上に薄膜パターンを成膜するためのメインマスクとなるもので、例えば厚みが５μｍ〜３０μｍ程度の、例えばポリイミドやポリエチレンテレフタレート（ＰＥＴ）等の可視光を透過する樹脂製のフィルムに、図１（ａ）に示すように、予め定められた形状の開口パターン４を備えたものである。好ましくは、線膨張係数が被成膜基板（以下、単に「基板」という）としてのガラスの線膨張係数に近似した３×１０−６〜５×１０−６／℃程度のポリイミドが望ましい。
【００１３】
詳細には、上記開口パターン４は、図１（ａ）に示すように、上記薄膜パターンと同形状を有し、薄膜パターンに対応して縦横マトリクス状に配置して、同図（ｄ）に示すようにフィルム層１の一面１ａに形成された、例えば４μｍ〜５μｍ程度の深さの第１の凹部５と、フィルム層１の他面１ｂに第１の凹部５に達する深さで形成された第２の凹部６とから成る。この場合、好ましくは、第２の凹部６の開口面積は、第１の凹部５の開口面積よりも広いことが望ましい。なお、第１の凹部５は、後述するように、フィルム層１を貫通する貫通孔１３（図５参照）であってもよい。
【００１４】
上記フィルム層１の他面１ｂ側には、磁性金属材料層２が積層して設けられている。この磁性金属材料層２は、開口パターン４が内在し得る大きさの隙間７を設けた、例えば厚みが１０μｍ〜５０μｍ程度の、例えばニッケル、ニッケル合金、インバー又はインバー合金等の磁性金属材料から成るもので、成膜時に基板の裏面に配設された磁石により吸引されて上記フィルム層１を基板の成膜面に密着させるための機能を果たすものである。
【００１５】
この場合、上記隙間７は、図１（ａ）〜（ｃ）に示すように、磁性金属材料層２を貫通して設けられたスリットである。又は、図２に示すように、磁性金属材料層２を成す細長状の複数の島パターン８にて、隣接する上記島パターン８の間の部分であってもよい。磁性金属材料層２が図２に示すような島パターン８を含む構成の場合には、磁性金属材料層２とフィルム層１との間の線膨張係数の違いに起因してフィルム層１に発生する内部応力が小さくなり、積層後にレーザ加工して形成される開口パターン４の位置ずれを抑制することができる。したがって、磁性金属材料の選択範囲が広がる効果がある。なお、上記島パターン８は、その長軸方向に長さの短い複数の単位島パターンに分割されてもよい。これにより、フィルム層１に発生する内部応力をより小さくすることができる。図２において、符号９は、上記複数の島パターン８を内包する大きさの開口を有し、フィルム層１の周縁部に積層された、磁性金属材料層２の一部を成す枠状パターンである。
【００１６】
上記磁性金属材料層２の上記フィルム層１とは反対側の面２ａには、フレーム３が設けられている。このフレーム３は、上記磁性金属材料層２の周縁部を固定して支持するもので、例えばインバー又は鉄−ニッケル合金等から成る磁性金属材料で形成されており、上記磁性金属材料層２の複数の隙間７を内包する大きさの開口１０を有する枠状を成している。なお、フレーム３は、磁性金属材料から成るものに限られず、非磁性金属材料又は硬質樹脂から成るものであってもよい。本実施形態においては、フレーム３は磁性金属材料で形成されている。
【００１７】
次に、このように構成された成膜マスクの製造方法について説明する。
先ず、例えばニッケル、ニッケル合金、インバー又はインバー合金等からなる厚みが１０μｍ〜５０μｍ程度の磁性金属材料の金属シートを、成膜対象である基板の表面積に合わせて切り出し、該金属シートの一面に例えばポリイミドの樹脂液を塗布し、これを２００℃〜３００℃程度の温度で乾燥させて厚みが５μｍ〜３０μｍ程度の可視光を透過するフィルム層１を形成する。
【００１８】
次いで、金属シートの他面にレジストを例えばスプレー塗布した後、これを乾燥させてレジストフィルムを形成し、次に、フォトマスクを使用してレジストフィルムを露光した後、現像して、複数列のスリットの形成位置に対応させて細長状の複数の開口を有するレジストマスクを形成する。
【００１９】
続いて、上記レジストマスクを使用して金属シートをウェットエッチングし、レジストマスクの開口に対応した部分の金属シートを除去して金属シートを貫通するスリットを設けて磁性金属材料層２を形成した後、レジストマスクを例えば有機溶剤に溶解させて除去する。これにより、フィルム層１と磁性金属材料層２とを積層させたマスク用部材１１（図３参照）が形成される。なお、金属シートをエッチングするためのエッチング液は、使用する金属シートの材料に応じて適宜選択され、公知の技術を適用することができる。
【００２０】
また、金属シートをエッチングしてスリットを形成する際に、複数のスリットの形成領域外の予め定められた位置に基板に予め設けられた基板側アライメントマークに対して位置合わせするためのマスク側アライメントマーク１２（図１，２参照）を同時に形成してもよい。この場合、レジストマスクを形成する際に、マスク側アライメントマーク１２に対応した位置にアライメントマーク用の開口を設けるとよい。
【００２１】
マスク用部材１１は上記方法によらず、他の方法で形成してもよい。例えば、フィルムの一面にシード層を例えば無電解めっきにより形成し、その上にフォトレジストを塗布してこれを露光及び現像し、複数列のスリットの形成位置に対応させて複数列の島状樹脂パターンを形成した後、該島状樹脂パターンの外側領域にニッケル、ニッケル合金、インバー又はインバー合金等の磁性金属材料をめっき形成する。そして、島状樹脂パターンを除去した後、該島状樹脂パターンの形成位置のシード層をエッチングして除去することによりマスク用部材１１を形成してもよい。
【００２２】
これにより、図１（ａ）に示すような複数のスリットをその長軸と交差する方向に並設した磁性金属材料層２を備えるマスク用部材１１を形成することができる。
【００２３】
また、図２に示すような、枠状パターン９及び該枠状パターン９の内側に複数の島パターン８を設けた磁性金属材料層２を備えるマスク用部材１１の形成は、次のようにして行うことができる。例えば、フィルムの一面にシード層を例えば無電解めっきにより形成し、その上にフォトレジストを塗布してこれを露光及び現像し、枠状パターン９及び複数の島パターン８の形成位置の外側を覆う樹脂パターンを形成した後、上記枠状パターン９及び複数の島パターン８の形成位置にニッケル、ニッケル合金、インバー又はインバー合金等の磁性金属材料をめっき形成する。そして、樹脂パターンを除去した後、該樹脂パターンの形成位置のシード層をエッチングして除去する。
【００２４】
又は、前述と同様にして、金属シートの一面に樹脂液を塗布してフィルム層１を形成し、金属シートの他面には、レジストを塗布して、これを乾燥させた後、フォトマスクを使用してレジストを露光及び現像し、上記枠状パターン９及び複数の島パターン８の形成位置の外側に開口を有するレジストマスクを形成し、該レジストマスクを使用して上記磁性金属シートをエッチングすることにより、枠状パターン９及び複数の島パターン８を有する磁性金属材料層２を備えるマスク用部材１１を形成してもよい。
【００２５】
次に、上記マスク用部材１１の磁性金属材料層２に対面させて、磁性金属材料から成るフレーム３を配置し、上記マスク用部材１１を上記フレーム３上に架張した状態で、マスク用部材１１の周縁部にレーザ光を照射して磁性金属材料層２をフレーム３の端面にスポット溶接する。
【００２６】
続いて、本発明の特徴である開口パターン形成工程に移る。以下、開口パターン形成工程について図３，４を参照して説明する。
先ず、図３（ａ）に示すように、フィルム層１の磁性金属材料層２とは反対側の面（以下「一面１ａ」という）に、例えばＫｒＦ２４８ｎｍのエキシマレーザ、又はＹＡＧレーザの第３高調波や第４高調波を使用して、波長が４００ｎｍ以下のレーザ光Ｌを照射し、フィルム層１をアブレーションし、同図（ｃ）に示すように一定深さの第１の凹部５を設ける。
【００２７】
詳細には、例えば予め形成されたマスク側アライメントマーク１２を基準にしてレーザ光をマスク用部材１１の面に平行な面内を二次元方向に予め定められた距離だけ移動して、フィルム層１の一面１ａにて磁性金属材料層２の隙間７に対応した部分にレーザ光Ｌを照射し、第１の凹部５を形成する。
【００２８】
又は、形成しようとする開口パターン４に対応した位置にレーザ光Ｌの照射目標となる基準パターンを設けた基準基板上にマスク用部材１１を位置決めして載置し、フィルム層１を透過して上記基準パターンを二次元カメラで観察し、該基準パターンの位置座標を検出した後、レーザ光Ｌの照射目標を上記基準パターンの上記位置座標に設定して、フィルム層１の一面１ａにレーザ光Ｌを照射し、第１の凹部５を形成してもよい。
【００２９】
上記いずれの場合も、第１の凹部５に相似形の複数の開口部を設けたシャドウマスクを利用する投射型レーザ加工装置を使用し、フィルム層１の一面１ａに上記複数の開口部を縮小投影して、複数の第１の凹部５をまとめて形成するとよい。なお、図３は、例えば図１（ａ）に破線で囲って示す複数の第１の凹部５をまとめて形成する場合を示している。
【００３０】
以降、図３（ａ）に示すように、レーザ光Ｌをフィルム層１の一面１ａ上を矢印で示す二次元方向に予め定められた距離だけステップ移動しながらフィルム層１の一面１ａをアブレーションし、同図（ｂ）に示すようにフィルム層１の一面１ａに複数の第１の凹部５を縦横マトリクス状に配置して形成する。
【００３１】
続いて、マスク用部材１１の上下を反転させて、図４（ａ）に示すように磁性金属材料層２側からフィルム層１の磁性金属材料層２側の面（以下「他面１ｂ」という）にレーザ光Ｌを照射し、磁性金属材料層２の隙間７に対応したフィルム層１の部分に上記第１の凹部５に達する第２の凹部６を形成する。これにより、同図（ｃ）に示すように、第１の凹部５と第２の凹部６とが繋がって、フィルム層１を貫通する開口パターン４が形成される。好ましくは、第２の凹部６の開口面積は、第１の凹部５の開口面積よりも広いのが望ましい。
【００３２】
この場合、前述と同様に、第２の凹部６に相似形の複数の開口部を設けたシャドウマスクを利用する投射型レーザ加工装置を使用し、フィルム層１の他面１ｂに上記複数の開口部を縮小投影して、複数の第２の凹部６をまとめて形成するとよい。
【００３３】
又は、照射面積が複数の第１の凹部５を内包する領域の面積に相当するレーザ光Ｌを使用して第２の凹部６を形成してもよい。この場合、磁性金属材料層２がマスクとして機能し、磁性金属材料層２の隙間７に対応したフィルム層１の部分がアブレーションされて第２の凹部６が形成される。
【００３４】
以降、図４（ａ）に示すように、レーザ光Ｌをフィルム層１の他面１ｂ上を矢印で示す二次元方向に予め定められた距離だけステップ移動しながらフィルム層１の他面１ｂをアブレーションし、フィルム層１の他面１ｂに同図（ｂ）に示すように複数の第２の凹部６を形成する。これにより、図１又は図２に示す成膜マスクが形成される。
【００３５】
このように、本発明によれば、フィルム層１の両面側からレーザ光Ｌを照射し、開口パターン４を形成するようにしているので、フィルム層１の一面（基板との密着面）１ａ側の開口パターン４の縁部にバリが発生するのを抑制することができる。したがって、開口パターン４のバリが成膜の影となるのを防止することができると共に、バリの存在によりフィルム層１と基板との間に隙間が生じるのを防止することができる。これにより、形状及び位置精度を含む薄膜パターンの形成精度を向上することができる。
【００３６】
この場合、第１の凹部５を形成した後、該第１の凹部５の開口面積より面積の大きい第２の凹部６を形成すれば、上記バリの発生をより抑制することができる。また、第２の凹部６の開口面積が第１の凹部５のそれよりも大きいため、第２の凹部６の加工位置決め精度は不要とすることができる。
【００３７】
次に、上記開口パターン４の形成について他の形成例を説明する。
図５は本発明による成膜マスクの製造方法にて開口パターンの形成の変形例を説明する図で、貫通孔の形成工程を示す断面図であり、（ａ）はレーザ加工開始を示し、（ｂ）はレーザ加工終了を示し、（ｃ）は貫通孔の拡大断面図である。図６は本発明による成膜マスクの製造方法にて開口パターンの形成の変形例を説明する図で、凹部の形成工程を示す断面図であり、（ａ）はレーザ加工開始を示し、（ｂ）はレーザ加工終了を示し、（ｃ）は凹部の拡大断面図である。
先ず、図５（ａ）に示すように、フィルム層１の一面１ａにレーザ光Ｌを照射し、フィルム層１をアブレーションし、同図（ｃ）に示すようにフィルム層１を貫通する貫通孔１３を設ける。
【００３８】
詳細には、前述と同様にして、例えば予め形成されたマスク側アライメントマーク１２を基準にしてレーザ光をマスク用部材１１の面に平行な面内を二次元方向に予め定められた距離だけ移動して、フィルム層１の一面１ａにて磁性金属材料層２の隙間７に対応した部分にレーザ光Ｌを照射し、薄膜パターンと同形状の貫通孔１３を形成する。
【００３９】
又は、形成しようとする開口パターン４に対応した位置にレーザ光Ｌの照射目標となる基準パターンを設けた基準基板上にマスク用部材１１を位置決めして載置し、フィルム層１を透過して上記基準パターンを二次元カメラで観察し、該基準パターンの位置座標を検出した後、レーザ光Ｌの照射目標を上記基準パターンの上記位置座標に設定して、フィルム層１の一面１ａにレーザ光Ｌを照射し、貫通孔１３を形成してもよい。
【００４０】
以降、図５（ａ）に示すように、レーザ光Ｌをフィルム層１の一面１ａ上を矢印で示す二次元方向に予め定められた距離だけステップ移動しながらフィルム層１の一面１ａをアブレーションし、同図（ｂ）に示すようにフィルム層１の一面１ａに複数の貫通孔１３を縦横マトリクス状に配置して形成する。
【００４１】
続いて、マスク用部材１１の上下を反転させて、図６（ａ）に示すように磁性金属材料層２側からフィルム層１の他面１ｂにレーザ光Ｌを照射し、磁性金属材料層２の隙間７に対応したフィルム層１の部分に、フィルム層１の一面１ａ側に例えば１μｍ〜４μｍ程度の薄い層を残して上記貫通孔１３の開口面積よりも広い開口部を有する凹部１４を形成する。これにより、フィルム層１には、同図（ｃ）に示すように、貫通孔１３と凹部１４とで構成された開口パターン４が形成される。
【００４２】
以降、図６（ａ）に示すように、レーザ光Ｌをフィルム層１の他面１ｂ上を矢印で示す二次元方向に予め定められた距離だけステップ移動しながらフィルム層１の他面１ｂをアブレーションし、フィルム層１の他面１ｂに同図（ｂ）に示すように複数の凹部１４を形成する。これにより、図１又は図２に示す成膜マスクが形成される。
【００４３】
この場合もフィルム層１の両面側からレーザ光Ｌを照射し、開口パターン４を形成するようにしているので、フィルム層１の一面（基板との密着面）１ａ側の開口パターン４の縁部にバリが発生するのを抑制することができる。
【００４４】
したがって、本発明による成膜マスクは、基板との密着性を向上することができ、例えば有機ＥＬ表示用基板の発光層を含む有機ＥＬ層の蒸着形成に好適である。
【００４５】
以上の説明においては、成膜マスクがフレーム３を備えたものである場合について説明したが、本発明はこれに限られず、フレーム３は無くてもよい。
【符号の説明】
【００４６】
１…フィルム層
２…磁性金属材料層
４…開口パターン
５…第１の凹部
６…第２の凹部
７…隙間
８…島パターン
１３…貫通孔
１４…凹部
【図１】
2015145525.tif 000003
【図２】
2015145525.tif 000004
【図３】
2015145525.tif 000005
【図４】
2015145525.tif 000006
【図５】
2015145525.tif 000007
【図６】
2015145525.tif 000008